(57)【要約】      （修正有）【課題】ガラス基板にフィルムを貼り付けるプロセスを有する液晶パネル製造方法において、好適にフィルムを剥離しつつ液晶パネルを製造する方法を提供する。【解決手段】液晶パネル製造方法は、アレイ基板１２およびカラーフィルタ基板１４を貼り合せてなる液晶パネルを多面取りするための多面取り用ガラス母材５０から所定形状の液晶パネルを複数得るための液晶パネル製造方法であり、レーザ走査ステップ、保護フィルム貼付ステップ、パターニングステップ、エッチングステップ、剥離ステップおよび分断ステップを含む。剥離ステップでは、多面取り用ガラス母材５０に貼り付けられた保護フィルム２６の角部から対角線方向に向かって引っ張ることで多面取り用ガラス母材５０から保護フィルム２６を剥離する。【選択図】図８
2019203921.tif 000002
【特許請求の範囲】
【請求項１】
アレイ基板およびカラーフィルタ基板を貼り合せてなる液晶パネルを多面取りするための多面取り用ガラス母材から所定形状の液晶パネルを複数得るための液晶パネル製造方法であって、
取り出すべき液晶パネルの形状に対応する形状切断予定線であって直線部と曲線部とからなる形状切断予定線の曲線部の一部または全部にレーザを走査することによって、前記多面取り用ガラス母材にエッチングされ易い性質の改質ラインを形成するレーザ走査ステップと、
前記多面取り用ガラス母材に保護フィルムを貼付する保護フィルム貼付ステップと、
前記保護フィルムにおける前記改質ラインに対応する位置に開口部を形成するパターニングステップと、
前記多面取り用ガラス母材に対して、前記改質ラインにおいて前記アレイ基板および前記カラーフィルタ基板が切断されないようにしつつエッチング処理を行うことによって曲線状切断溝を形成するエッチングステップと、
前記エッチングステップの後に、前記保護フィルムを剥離する剥離ステップと、
前記形状切断予定に沿って前記多面取り用ガラス母材を分断する分断ステップと、
を少なくとも含み、
前記剥離ステップでは、前記保護フィルムの角部から対角線方向に向かって引っ張ることで前記多面取り用ガラス母材から前記保護フィルムを剥離することを特徴とする液晶パネル製造方法。
【請求項２】
アレイ基板およびカラーフィルタ基板を貼り合せてなる液晶パネルを多面取りするための多面取り用ガラス母材から所定形状の液晶パネルを複数得るための液晶パネル製造方法であって、
前記多面取り用ガラス母材に保護フィルムを貼付する保護フィルム貼付ステップと、
取り出すべき液晶パネルの形状に対応する形状切断予定線であって直線部と曲線部とからなる形状切断予定線の曲線部の一部または全部にレーザを走査することによって、前記多面取り用ガラス母材にエッチングされ易い性質の改質ラインを形成するとともに、前記保護フィルムにおける前記改質ライン対応する位置に開口部を形成するレーザ走査ステップと、
前記多面取り用ガラス母材に対して、前記改質ラインにおいて前記アレイ基板および前記カラーフィルタ基板が切断されないようにしつつエッチング処理を行うことによって曲線状切断溝を形成するエッチングステップと、
前記エッチングステップの後に、前記保護フィルムを剥離する剥離ステップと、
前記形状切断予定に沿って前記多面取り用ガラス母材を分断する分断ステップと、
を少なくとも含み、
前記剥離ステップでは、前記保護フィルムの角部から対角線方向に向かって引っ張ることで前記多面取り用ガラス母材から前記保護フィルムを剥離することを特徴とする液晶パネル製造方法。
【請求項３】
前記剥離ステップにおいて、互いに直交する２軸線方向に移動可能な吸着部が前記保護フィルムを引っ張ることを特徴とする請求項１または請求項２に記載の液晶パネル製造方法。
【請求項４】
前記保護フィルムの主面上において、前記開口部に囲まれた島状部が形成されないように前記開口部を形成することを特徴とする請求項１〜３のいずれか１項に記載の液晶パネル製造方法。
【発明の詳細な説明】
【技術分野】
【０００１】
本発明は、ガラス基板にエッチング用の保護フィルムを貼り付けるプロセスを有する液晶パネル製造方法に関する。
【背景技術】
【０００２】
近年、液晶パネルの加工においては、ガラス基板の薄型化や切断等の処理を効率的に行うために、エッチング液を使用したエッチング処理が広く採用されている。
【０００３】
エッチング処理を行う際、エッチング液に曝されたくない領域を保護するために、保護材でガラス基板を被覆することがある。保護材は、レジストやマスク材が使用されることもあるが、コスト面を考慮すると、フィルムを貼り付ける方が有利である。また、ガラス基板に貼り付けた保護フィルムを加工し、開口部を形成することによって、所望の領域のみをエッチング処理することも可能である。
【０００４】
エッチング後に不要になった保護フィルムは、任意のタイミングでガラス基板から剥離される。保護フィルムを剥離する方法としては、被処理基板を一定方向に搬送する搬送機構で搬送しながら、粘着ローラをフィルムに押し当てて、フィルムを巻き取る剥離装置が用いられることがあった（例えば、特許文献１参照）。
【先行技術文献】
【特許文献】
【０００５】
【特許文献１】特許第４０８３１４０号
【発明の概要】
【発明が解決しようとする課題】
【０００６】
しかしながら、従来技術においては、フィルムの粘着力が大きくなると、剥離時にフィルムが好適に剥離することができないといった不具合が発生するおそれがあった。特に、エッチング量が増えるほど、粘着力が大きいフィルムを使用しなければならないので、剥離作業がより困難になる。
【０００７】
また、エッチング処理後のガラス基板は、板厚が薄くなっていることもあり、フィルム剥離時に力を加えると、破損してしまうおそれもある。従来技術では、ローラによって被処理基板を支持していたが、このような搬送方式では、被処理基板の支持領域に応力が集中し、剥離作業時にガラス基板が破損してしまうおそれがあった。
【０００８】
この発明の目的は、ガラス基板にフィルムを貼り付けるプロセスを有する液晶パネル製造方法において、好適にフィルムを剥離しつつ液晶パネルを製造する方法を提供する。
【課題を解決するための手段】
【０００９】
この発明に係る液晶パネル製造方法は、アレイ基板およびカラーフィルタ基板を貼り合せてなる液晶パネルを多面取りするための多面取り用ガラス母材から所定形状の液晶パネルを複数得るための液晶パネル製造方法であり、レーザ走査ステップ、保護フィルム貼付ステップ、パターニングステップ、エッチングステップ、剥離ステップおよび分断ステップを含む。
【００１０】
レーザ走査ステップは、取り出すべき液晶パネルの形状に対応する形状切断予定線であって直線部と曲線部とからなる形状切断予定線の曲線部の一部または全部にレーザを走査することによって、多面取り用ガラス母材にエッチングされ易い性質の改質ラインを形成する工程である。保護フィルム貼付ステップは、多面取り用ガラス母材に保護フィルムを貼付する工程である。パターニングステップは、保護フィルムにおける改質ラインに対応する位置に開口部を形成する工程である。エッチングステップは、多面取り用ガラス母材に対して、改質ラインにおいてアレイ基板およびカラーフィルタ基板が切断されないようにしつつエッチング処理を行うことによって曲線状切断溝を形成する工程である。剥離ステップは、エッチングステップの後に、保護フィルムを剥離する工程である。ここで、保護フィルムの角部から対角線方向に向かって引っ張ることで多面取り用ガラス母材から保護フィルムを剥離する。分断ステップは、形状切断予定に沿って多面取り用ガラス母材を分断し、液晶パネルを得る工程である。
【００１１】
本発明は、エッチング処理において多面取り用ガラス母材を保護するために貼り付けられた保護フィルムを、多面取り用ガラス母材の角部から対角線方向に向かって引っ張ることでスムーズに剥離処理を行うことを可能にしている。さらに、パターニングステップにおいて、保護フィルムに形成する開口部を改質ラインに対応する領域のみに限定することによって、剥離時の保護フィルムの破損を防止することができる。
【００１２】
また、保護フィルムを貼り付けた後に、改質ラインの形成と保護フィルムへの開口部の形成を同時に行っても良い。この順序で処理することによって、レーザ走査の回数を削減し、効率的な生産を行うことができる。なお、使用するレーザ装置としては、例えば、ピコ秒またはフェムト秒のパルスレーザが挙げられる。パルスレーザを使用することで、液晶表示素子等に与える影響を軽減しつつ、加工処理を行うことができる。
【００１３】
また、剥離ステップにおいて、互いに直交する２軸線方向に移動可能な吸着部が保護フィルムを引っ張ることが好ましい。例えば、このような吸着部を備えた剥離装置を使用することにより、短辺と長辺の比率が異なる基板であっても２軸移動を制御することによって所望の方向に向かって剥離することが可能になる。
【００１４】
また、保護フィルムの主面上において、開口部に囲まれた島状部が形成されないように開口部を形成することが好ましい。島状部が形成されることによって、一度の剥離処理で保護フィルムを剥離することが困難になる。また、島状部を個別に剥離することは非常に手間がかかる。このため、開口部を形成する領域を限定したうえで、剥離処理を行うことが好ましい。
【発明の効果】
【００１５】
本発明によれば、ガラス基板にフィルムを貼り付けるプロセスを有する液晶パネル製造方法において、好適にフィルムを剥離しつつ液晶パネルを製造することが可能になる。
【図面の簡単な説明】
【００１６】
【図１】本発明の一実施形態に係る液晶パネルの概略構成を示す図である。
【図２】複数の液晶パネルを含む多面取り用ガラス母材の概略構成を示す図である。
【図３】多面取り用ガラス母材に対するレーザ加工の概略を示す図である。
【図４】多面取り用ガラス母材に形成される改質ラインの概略を示す図である。
【図５】多面取り用ガラス母材への保護フィルムの貼付けとレーザ加工の概略を示す図である。
【図６】本発明に適用されるエッチング装置の一例を示す図である。
【図７】本発明に適用されるエッチング処理のバリエーションを示す図である。
【図８】多面取り用ガラス母材に形成される曲線状切断溝の概略を示す図である。
【図９】保護フィルムの剥離工程についての概略を示す図である。
【図１０】多面取り用ガラス母材から液晶パネルを分断する工程の概略を示す図である。
【図１１】矩形状液晶パネルを分断する工程の概略を示す図である。
【図１２】本実施形態で処理された液晶パネルの端面の概略を示す図である。
【発明を実施するための形態】
【００１７】
図１（Ａ）および図１（Ｂ）は、本発明の一実施形態に係るガラス基板からなる液晶パネル１０の概略構成を示している。同図に示すように、液晶パネル１０は、アレイ基板１２およびカラーフィルタ基板１４が液晶層１６を挟んで貼り合わされるように構成されている。アレイ基板１２およびカラーフィルタ基板１４の構成は、公知の構成と同様の構成が採用可能であるため、ここでは説明を省略する。
【００１８】
液晶パネル１０は、その輪郭の一部に切欠き部２４が形成されている。切欠き部２４は、輪郭から液晶パネル１０の内側に向かって略Ｕ字状に切り欠かれた領域である。なお、切欠き部の形状は、これには限定されず、円弧状、Ｖ字状、貫通孔状等の形状や液晶パネル１０の表示領域内に形成される貫通孔等に適宜変更することが可能である。さらに、液晶パネル１０の四隅のコーナ部２２は、丸みを帯びた形状である。
【００１９】
アレイ基板１２は、カラーフィルタ基板１４と貼り合わされる領域から延び出すように設けられた電極端子部１２２を有している。電極端子部１２２には、複数の電気回路が接続され、液晶パネル１０と、それらの電気回路とが筐体に収納されることによって、例えば、図１（Ｃ）に示すようなスマートフォン１００が構成される。この構成において、切欠き部２４が形成された領域には、スマートフォン１００のスピーカ１１０やカメラレンズ１１２や各部への配線等が配置される。
【００２０】
続いて、液晶パネル１０を製造する方法の一例について説明する。図２（Ａ）および図２（Ｂ）に示すように、一般的に、液晶パネル１０は、これを複数含んだ多面取り用ガラス母材５０として製造され、多面取り用ガラス母材５０を分断することによって、単個の液晶パネル１０が得られる。
【００２１】
この実施形態では、便宜上、６つの液晶パネル１０が３行２列のマトリクス状に配置された多面取り用ガラス母材５０に対する処理について説明するが、多面取り用ガラス母材５０に含まれる液晶パネル１０の数は適宜増減することが可能である。また、多面取り用ガラス母材５０の主面には、透明性薄膜１８が形成されている。透明性薄膜１８は、ＩＴＯ膜や有機導電膜等の透明性導電膜である。
【００２２】
多面取り用ガラス母材５０から液晶パネル１０を取り出すためには、まず、図３（Ａ）および図３（Ｂ）に示すように、多面取り用ガラス母材５０に対してレーザ光線を照射することで改質ライン２０を形成する。この実施形態では、液晶パネル１０の輪郭形状に対応する形状切断予定線のうち、四隅のコーナ部２２および切欠き部２４において、透明性薄膜１８が除去されつつ、改質ライン２０が形成される。コーナ部２２および切欠き部２４に改質ライン２０を形成する理由としては、コーナ部２２や切欠き部２４等の曲線領域は、公知のスクライブブレークでは切断が難しく、仮に切断できたとしても端面に細かな傷が発生するため、液晶パネル１０の強度低下の要因となるからである。
【００２３】
改質ライン２０は、例えば、ピコ秒レーザまたはフェムト秒レーザ等のパルスレーザから照射される光ビームパルス（ビーム径は１〜５μｍ程度）によって形成される複数のフィラメント層を配列したフィラメントアレイである。この実施形態では、改質ライン２０は、図４（Ａ）に示すような、複数の貫通孔または亀裂が板厚方向に形成される。改質ライン２０は、多面取り用ガラス母材５０における他の箇所よりもエッチングされ易い性質を有している。もちろん、改質ライン２０の形状は、このような形状には限定されるものではなく、エッチングされ易い性状を有するものであれば良い。
【００２４】
ピコレーザからの光ビームは、少なくともアレイ基板１２およびカラーフィルタ基板１４の両方の基板を含む範囲よりも深い焦点深度を備えている。このため、アレイ基板１２およびカラーフィルタ基板１４の両方の基板において液晶パネル１０を分断するための改質ライン２０が同時に形成される。原則として、アレイ基板１２およびカラーフィルタ基板１４の両方の基板を同時に１つのレーザによって処理することが可能であるが、これによって液晶層１６に不具合が生じる場合には、アレイ基板１２側からアレイ基板１２のみに改質ライン２０を形成した後に、カラーフィルタ基板１４側からカラーフィルタ基板１４のみに改質ライン２０を形成するようにすれば良い。このような処理を行うことで、レーザの走査工数が増加してしまうが、液晶層１６における不具合の発生を抑制し易くなる。また、アレイ基板１２およびカラーフィルタ基板１４の板厚方向の全域に沿って改質ライン２０を形成した方が分割処理を容易に行うことができるが、液晶パネル１０に不具合が生じる場合は、改質ライン２０の形成領域を適宜調整することも可能である。
【００２５】
改質ライン２０を形成した後に、多面取り用ガラス母材５０の両主面を保護フィルム２６で被覆する。保護フィルム２６は、少なくとも後述のエッチング液に対する耐性を有しており、多面取り用ガラス母材５０および透明性薄膜１８を保護する役割を果たす。ここでは、保護フィルム２６として、厚みが５０〜７５μｍのポリエチレン系フィルムを採用している。ただし、保護フィルム２６の構成はこれには限定されない。例えば、ポリプロピレンやポリ塩化ビニルやオレフィン系樹脂等のように、ガラスをエッチングするエッチング液に対する耐性を備えたものであれば適宜選択して採用することも可能である。
【００２６】
保護フィルム２６の貼付が完了すると、続いて、図５（Ｂ）に示すように、改質ライン２０が形成された領域に沿って保護フィルム２６に対するレーザビームの走査が行われる。このレーザビームの走査によって、コーナ部２２および切欠き部２４において保護フィルム２６が除去され、開口部が形成される。その結果、図５（Ｃ）に示すように、多面取り用ガラス母材５０の改質ライン２０の形成位置が外部に露出することになる。
【００２７】
保護フィルム２６の加工は、改質ライン２０が形成されている領域に限定されており、保護フィルム２６は複数に分離されることなく加工される。例えば、保護フィルム２６に形成される開口部が、形状切断予定線に沿って形成された場合、形状切断予定線の内側の保護フィルム２６は、それ以外の領域に貼り付けられた保護フィルム２６と分離されてしまう。この状態では、剥離作業の効率が低下してしまうので、保護フィルム２６において開口部で囲まれた領域が形成されないように加工することが好ましい。
【００２８】
なお、本実施形態では、改質ライン２０を形成した後に、保護フィルム２６の貼付とパターニングを行っているが、本発明は、この順序に限定されるものではない。例えば、保護フィルム２６を多面取り用ガラス母材５０に貼り付けた後に、保護フィルム２６のパターニングを改質ライン２０の形成と同時に行っても良い。この場合、保護フィルム２６を除去しつつ、曲線領域においてガラス基板を十分に改質できるように、レーザビームの出力や焦点距離等を調整する必要がある。
【００２９】
保護フィルム２６へのレーザ走査が終わると、図６に示すように、多面取り用ガラス母材５０は、エッチング装置３００に導入され、フッ酸および塩酸等を含むエッチング液によってエッチング処理が施される。エッチング装置３００では、搬送ローラによって多面取り用ガラス母材５０を搬送しつつ、エッチングチャンバ内で多面取り用ガラス母材５０の片面または両面にエッチング液を接触させることによって、エッチング処理が行われる。なお、エッチング装置３００におけるエッチングチャンバの後段には、多面取り用ガラス母材５０に付着したエッチング液を洗い流すための洗浄チャンバが設けられているため、多面取り用ガラス母材５０はエッチング液が取り除かれた状態でエッチング装置３００から排出される。
【００３０】
多面取り用ガラス母材５０にエッチング液を接触させる手法の一例として、図７（Ａ）に示すように、エッチング装置３００の各エッチングチャンバ３０２において、多面取り用ガラス母材５０に対してエッチング液をスプレイするスプレイエッチングが挙げられる。また、スプレイエッチングに代えて、図７（Ｂ）に示すように、オーバーフロー型のエッチングチャンバ３０４において、オーバーフローしたエッチング液に接触しながら多面取り用ガラス母材５０が搬送される構成を採用することも可能である。
【００３１】
さらには、図７（Ｃ）に示すように、エッチング液が収納されたエッチング槽３０６に、キャリアに収納された単数または複数の多面取り用ガラス母材５０を浸漬されるディップ式のエッチングを採用することも可能である。
【００３２】
いずれの場合であっても、エッチング処理中に、改質ライン２０が形成された領域が厚み方向に貫通して、多面取り用ガラス母材５０が分断してしまわないようにすることが重要である。エッチング処理中において改質ライン２０の一部がアレイ基板１２またはカラーフィルタ基板１４を貫通してしまうと、エッチング液が液晶パネル１０の内部に侵入してしまう。このため、エッチング処理中（特にエッチング処理の後半部分）においては、エッチングレートを遅くして、エッチング量を正確に制御する必要がある。この実施形態では、２重量％以下の薄いフッ酸によって、１０μｍ／分以下の遅い速度にてエッチング処理が進行するようにしているが、この手法に限定されるものではない。
【００３３】
エッチング処理の全体においてエッチングレートを遅くするのではなく、当初は速めのエッチングレートを採用しつつ段階的に遅くしていくようにすれば、エッチング処理の時間を短縮することが可能である。例えば、エッチング装置３００の後段に進むにつれてエッチング液におけるフッ酸濃度を１〜１０重量％程度の範囲内で順次低下させるような構成を採用すると良い。
【００３４】
多面取り用ガラス母材５０がエッチング装置３００を通過すると、改質ライン２０がエッチングされるため、レーザ照射時においてキズ等が発生していた場合であっても、このキズが消失し易くなる。また、改質ライン２０では、他の箇所よりも速くエッチング液が浸透するため、幅方向よりもガラス基板の深さ方向においてエッチング量が多くなる。
【００３５】
図８は、エッチング処理によって形成された切断溝２８の断面を示している。切断溝２８は、改質ライン２０が形成された領域がエッチング処理されることによって形成される。切断溝２８は、通常のエッチング処理で形成される溝とは異なり、幅方向に対して深さ方向のアスペクト比が大きくなる。このため、各液晶パネルが隣接するような多面取り用ガラス母材５０であっても液晶パネル１０に影響を与えることなく切断溝２８を形成することができる。切断溝２８は、アレイ基板１２またはカラーフィルタ基板１４において、板厚方向に完全に貫通してしまわないように形成される。この際、切断溝２８の下部の板厚は、１００μｍ以下になるように調整することが好ましい。エッチング未処理部の板厚が１００μｍを超えると、後述の分断処理における液晶パネル１０の分断が困難になることがある。
【００３６】
エッチング処理された多面取り用ガラス母材５０は、両主面から保護フィルム２６が剥離される。保護フィルム２６の剥離は、図９（Ａ）および図９（Ｂ）に示す剥離装置６０を利用して行うことが可能である。剥離装置６０は、固定ステージ６２、フィルム保持部６４、スライドアーム６６およびスライドバー６８を備えている。
【００３７】
固定ステージ６２は、多面取り用ガラス母材５０が載置され、固定ステージ６２の下部に配置される不図示の真空吸着機構により多面取り用ガラス母材５０を固定するように構成される。なお、真空吸着機構以外にも、固定治具を用いて多面取り用ガラス母材５０を固定することも可能である。
【００３８】
フィルム保持部６４は、スライドアーム６６の先端に配置された自己粘着部材である。フィルム保持部６４は、保護フィルム２６の角部に貼り付けられるように構成される。フィルム保持部６４に使用される自己粘着部材は、少なくとも保護フィルム２６の粘着力よりも粘着力が大きい粘着材であれば、特に制限はない。また、フィルム保持部６４の構成は、これには限定されず、例えば、保護フィルム２６を挟持することによって保持する機構を採用しても良い。
【００３９】
スライドアーム６６は、スライドバー６８に対してスライド自在に支持されている。スライドアーム６６は、不図示の駆動機構によってスライドバー６８に沿った方向に移動するように構成される。
【００４０】
スライドバー６８は、両端部がスライドアーム６６の移動方向と直交する方向に延びる支持レール７２にスライド自在に支持されており、スライドアーム６６のスライド方向と直交する方向に移動するように構成される。なお、スライドバー６８の移動は、不図示の駆動部によって制御される。
【００４１】
スライドバー６６およびスライドアーム６８の移動量および移動速度を制御することによって、フィルム保持部６４を多面取り用ガラス母材５０の対角線方向に向かって移動させることが可能になる。保護フィルム２６の剥離時の移動に関しては、基板の大きさやフィルムの材質等によって、適宜設定することが可能であるが、原則として、多面取り用ガラス母材５０の対角線方向に向かってフィルム保持部６４を移動させることで保護フィルム２６を剥離するように構成される。
【００４２】
ここから、剥離装置６０による保護フィルム２６の剥離方法について説明する。最初にエッチング処理が行われた多面取り用ガラス母材５０が固定ステージ６２に載置され、吸着固定される。この時の吸着圧力は、多面取り用ガラス母材５０の板厚やエッチング量を考慮して、多面取り用ガラス母材５０が破損しない範囲で決定される。
【００４３】
続いて、図９（Ａ）に示すように、フィルム保持部６４を保護フィルム２６の１つの角部に貼り付ける。この際、保護フィルム２６の角部は、物理的な力を加えて部分的に捲られた状態にされたうえで、フィルム保持部６４が貼り付けられることが好ましい。保護フィルム２６が捲られた状態で剥離処理を開始することによって、スムーズに剥離することが可能になる。
【００４４】
フィルム保持部６４が保護フィルム２６の角部に貼り付けられると、スライドアーム６６およびスライドバー６８の移動を制御することによって、フィルム保持部６４を多面取り用ガラス母材５０の対角線方向に向かって移動させる。本実施形態では、多面取り用ガラス母材５０の縦横の寸法比に応じて、スライドアーム６６およびスライドバー６８を移動させ、フィルム保持部６４が多面取り用ガラス母材５０の対角線方向に向かって移動するように制御される。
【００４５】
保護フィルム２６が伸展する場合は、多面取り用ガラス母材５０の角部を超えてフィルム保持部６４を移動させることも可能である。支持レール７２は固定ステージ６２の端部よりも延出するように配置されており、保護フィルム６２が伸びたとしても、多面取り用ガラス母材５０から保護フィルム２６を完全に剥離するまで、引っ張ることが可能である。
【００４６】
剥離装置６０を使用することで、エッチング処理において切断溝２８の形成によって強度が低下していても、多面取り用ガラス母材５０を破損させることなく、保護フィルム２６を剥離することができる。
【００４７】
保護フィルム２６には、切断溝２８に対応する位置に開口部が形成されているが、この開口部は、保護フィルム２６の剥離において破断の起点になるといったような問題になることはない。また、液晶パネルの形状切断予定線の全域に沿って開口部が形成されていないことによって、保護フィルム２６の主面に保護フィルム２６が島状に残ることがない。保護フィルム２６が島状に残った場合、島状部を個別に剥離する必要があり、剥離処理の効率が低下してしまう。本実施形態では、改質ライン２０と開口部の形成領域を限定することによって、一度の剥離処理によって加工された保護フィルム２６を剥離することを可能にしている。
【００４８】
保護フィルム２６が剥離された多面取り用ガラス母材５０は、形状切断予定線の直線部においてスクライブ溝７６が形成される。スクライブ溝７６は、スクライブホイールを直線部に沿って走査することによって形成される。スクライブ溝７６も切断溝２８と同様に、板厚方向において貫通しないように形成される。または、スクライブ溝７６を板厚方向に完全に貫通させて、形状切断予定線の直線部において多面取り用ガラス母材５０を切断しても良い。
【００４９】
スクライブ溝７６の幅を１０μｍ以下にすることで、液晶パネル１０が隣接している多面取り用ガラス母材５０であっても、好適に処理することが可能である。また、スクライブ溝７６の形成と同時に、電極端子部１２２と対向する領域のカラーフィルタ基板１４を取り除くために、端子切断用溝７８を形成する。端子切断用溝７８は、カラーフィルタ基板１４において板厚方向に貫通しないように形成される。
【００５０】
スクライブ溝７６および端子切断用溝７８を形成した後に、多面取り用ガラス母材５０から液晶パネル１０を分離する。切断溝２８およびスクライブ溝７６に対して機械的応力を加えることによって、切断溝２８およびスクライブ溝７６の下部から垂直方向に亀裂が進行し、液晶パネル１０が形状切断予定線に沿って分断される。
【００５１】
また、液晶パネル１０の分断と同様に、端子切断用溝７８に対しても応力を加えることにより、電極端子部１２２と対向する領域のカラーフィルタ基板１２の一部を取り除くことができる。液晶パネル１０は、適宜後工程において処理された後に、スマートフォン１００等の機器に使用される。
【００５２】
本実施形態においては、レーザ処理を行う領域を液晶パネル１０の形状切断予定線のうち、コーナ部２２や切欠き部２４といったスクライブ処理が困難な曲線領域に限定することよって、レーザの走査時間を短縮することを可能にしている。また、エッチング処理後も形状切断予定線の直線部が未加工状態であるので、エッチング処理後の多面取り用ガラス母材５０を運搬時等や保護フィルム２６の剥離作業時において、液晶パネル１０の端面同士が接触して破損するといった不具合が防止される。
【００５３】
本発明の他の実施形態では、エッチング処理が行われた多面取り用ガラス母材５０を矩形状液晶パネル１０１として一時的に分断しても良い。この場合、図１１（Ａ）に示すように、エッチング処理後の多面取り用ガラス母材５０から矩形状液晶パネル１０１を分離する。
【００５４】
矩形状液晶パネル１０１は、形状切断予定線の直線部に沿ってスクライブブレークを行い、液晶パネル１０からコーナ部２２および切欠き部２４を分離せずに、矩形状に切り出したものである。そして、矩形状液晶パネル１０１から、コーナ部２２および電極端子部１２２と対向する領域に対応するカラーフィルタ基板１２の一部を除去する。上述のように、切断溝２８および端子用切断溝６４が形成された領域は、わずかな応力を加えることで、矩形状液晶パネル１０１から分離することができる。
【００５５】
なお、この実施形態では、矩形状液晶パネル１０１を分断した後に、コーナ部２２および切欠き部２４の加工を行ったが、これらの処理順序は適宜変更することが可能である。例えば、コーナ部２２や切欠き部２４を除去した後に、スクライブブレークを行っても良い。
【００５６】
図１２（Ａ）〜図１２（Ｃ）は、分断後の液晶パネル１０の概略構成を示している。同図に示すように、液晶パネル１０の端面は主面に対してほぼ直角になっている。例えば、それぞれが０．１５ｍｍ〜０．２５ｍｍ程度の板厚のアレイ基板１２およびカラーフィルタ基板１４の各端面に発生するテーパ幅（図１２（Ｃ）におけるＬ１〜Ｌ３）を、５０μｍ以下（多くは２０〜３５μｍ）に抑えることが可能である。
【００５７】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００５８】
１０−液晶パネル
１２−アレイ基板
１４−カラーフィルタ基板
１６−液晶層
１８−透明性導電膜
２０−改質ライン
２２−コーナ部
２４−切欠き部
２６−保護フィルム
２８−切断溝
６０−剥離装置
５０−多面取り用ガラス母材
１２２−電極端子部
【図１】
2019203921.tif 000003
【図２】
2019203921.tif 000004
【図３】
2019203921.tif 000005
【図４】
2019203921.tif 000006
【図５】
2019203921.tif 000007
【図６】
2019203921.tif 000008
【図７】
2019203921.tif 000009
【図８】
2019203921.tif 000010
【図９】
2019203921.tif 000011
【図１０】
2019203921.tif 000012
【図１１】
2019203921.tif 000013
【図１２】
2019203921.tif 000014